(57)【特許請求の範囲】
【請求項１】
繊維を製織してなる織布から構成される土嚢袋であって、
当該織布はカーボンブラックを含有するポリプロピレン組成物からなり、
当該織布の縦糸の断面が円または楕円形状でかつ横糸の断面が四角形であり、
当該横糸の断面の長径が当該縦糸の断面の長径の２倍以上の大きさであり、
当該織布の織り方が綾織りであることを特徴とする土嚢袋。
【請求項２】
前記綾織りが、縦糸５本に対して横糸１本の間隔で潜らせる綾織りであることを特徴とする請求項１記載の土嚢袋。
【請求項３】
請求項１または２のいずれかに記載の土嚢袋に充填材を充填してなる土嚢。
【発明の詳細な説明】
【技術分野】
【０００１】
本発明は、土木工事において使用される土嚢袋および土嚢に関する。
【背景技術】
【０００２】
従来、土嚢袋は麻や綿などの天然繊維が使用されてきたが、耐候性が悪いことが課題となっていた。近年では、この課題に対応するために合成樹脂を用いた土嚢袋が天然繊維の土嚢袋にとってかわっている。土嚢袋に利用される合成樹脂としては、主にポリプロピレンやポリエステルなどが利用されている。
【０００３】
しかしながら合成樹脂製の土嚢袋は天然繊維製の土嚢袋と比較して、透水性が悪い。透水性が悪い土嚢袋は、浚渫土砂やヘドロなどの高含水の充填材を用いた場合、充填材中の水分が容易に排出されず、土嚢自体がなかなか安定しない。また、河川工事などの水に接する場所に土嚢を施工する場合には、土嚢中に入り込んだ水は容易に排出される程度の透水性がよい土嚢がニーズとしてある。
【０００４】
特許文献１では、有底円筒状の袋体（土嚢）の底面中央部及び側面下方を所望面積透水性を有する素材を用いることで、土嚢の透水性を高めることを開示しているが、具体的にどのような「透水性を有する素材」を用いるかについては、記載されていない。
【先行技術文献】
【特許文献】
【０００５】
【特許文献１】特開２００４−８４１８３号公報
【発明の概要】
【発明が解決しようとする課題】
【０００６】
本発明の目的は、透水性が良く高耐候性を有する合成樹脂製の土嚢袋及び土嚢を提供することである。
【課題を解決するための手段】
【０００７】
本発明者は、土嚢袋に、断面が円または楕円形の縦糸と、断面が四角形の横糸と、からなる綾織りである合成樹脂製の織布を用いることにより、前記課題を解決できることを見出し、本発明を完成した。
【０００８】
請求項１記載の発明は、
繊維を製織してなる織布から構成される土嚢袋であって、
当該織布はカーボンブラックを含有するポリプロピレン組成物からなり、
当該織布の縦糸の断面が円または楕円形状でかつ横糸の断面が四角形であり、
当該横糸の断面の長径が当該縦糸の断面の長径の２倍以上の大きさであり、
当該織布の織り方が綾織りであることを特徴とする土嚢袋である。
【０００９】
土嚢袋を構成する織布の、縦糸の断面が円または楕円形状で、横糸の断面が四角形であると、縦糸と横糸の間に適度な隙間ができる。当該隙間により土嚢袋に充填された充填材の含まれる水分が土嚢袋の外にまんべんなく排出させる。なお、ここでいう「縦糸」「横糸」の表現は織布を表現する上での便宜的なものであり、製織工程における「縦糸」「横糸」を厳密に指し示しているわけではなく、入れ替え可能である。
【００１０】
請求項２記載の発明は、
前記綾織りが、縦糸５本に対して横糸１本の間隔で潜らせる綾織りであることを特徴とする請求項１記載の土嚢袋である。
【００１３】
土嚢袋を構成する織布は、縦糸と横糸の長径比が縦糸１に対して横糸２以上で、縦糸５本に対して横糸１本程度の綾織りにした場合に、土嚢袋からの充填材のこぼれを起こさずに適度な排水をおこなうことができる。
【００１７】
当該土嚢袋は、耐候性の観点から合成樹脂製が望ましく、その中でもとりわけポリプロピレンが好適である。またさらに耐候性を向上させるために、カーボンブラックを含有させる。
【００１８】
請求項３記載の発明は、
請求項１または２のいずれかに記載の土嚢袋に充填材を充填してなる土嚢である。
【発明の効果】
【００１９】
本発明により、透水性が良く高耐候性を有する合成樹脂製の土嚢袋及び土嚢を提供することができる。
【図面の簡単な説明】
【００２０】
【図１】本発明の土嚢袋に用いる織布の斜視図である。
【図２】本発明の土嚢袋に用いる織布の平面図である。
【発明を実施するための形態】
【００２１】
以下、本発明の実施形態について説明する。なお、本実施形態は、本発明を実施するための一形態に過ぎず、本発明は本実施形態によって限定されるものではなく、本発明の要旨を逸脱しない範囲で種々の変更実施の形態が可能である。
【００２２】
本発明は、繊維を製織してなる織布から構成される土嚢袋において、該織布の縦糸の断面が円または楕円形状であり、かつ横糸の断面が四角形であることを特徴とする土嚢袋である。本発明では、土嚢袋を断面形状の異なる縦糸と横糸からなる織布により作製しているが、このような事例はこれまで知られていない。なお、ここでいう「縦糸」「横糸」の表現は織布を表現する上での便宜的なものであり、製織工程における「縦糸」「横糸」を厳密に指し示しているわけではなく、入れ替え可能である。
【００２３】
本発明で用いられる土嚢袋を構成する織布は、縦糸の断面が円または楕円形状で、横糸の断面が四角形形状である。縦糸と横糸の断面形状が異なることで、織布にした際に適度な隙間が発生する。この隙間が土嚢袋に充填した充填材中に含まれる水分を土嚢の外に排出するのに好適である。
【００２４】
本発明で用いられる土嚢袋を構成する織布は、綾織りで織られている。綾織りとは織布の織り方の一形態であり、斜文織、ツイルとも呼ばれていて、糸の交錯する点が斜めに走るのが特徴である。具体的には、綾織りとは横糸が複数本の縦糸の下を通り、横糸を縦糸と交差させ、横糸が１本の縦糸の上を通り、横糸と縦糸を交差させる、といった工程を繰り返して織られる織り方である。
【００２５】
本発明で用いられる綾織りは、横糸が５本の縦糸の下を通り、横糸を縦糸と交差させ、横糸が１本の縦糸の上を通り、横糸と縦糸を交差させる、といった工程を繰り返して織られる。また本発明の土嚢袋を構成する織布は、横糸の断面の長径が縦糸の断面の長径の２倍以上の大きさで綾織りである場合に、粒度の小さな充填材を用いた際にも充填材こぼれを起こさず、適度の排水性能を有する土嚢袋を提供することができる。上記に示す織布を用いれば、織布を構成する繊維が透水性の小さい合成樹脂製の繊維を用いた場合でも、十分な排水性能を付与できる。図１には、本発明で用いられる織布の斜視図を示した。また、図２には、本発明で用いられる織布の平面図（上から見た図）を示した。
【００２６】
本発明の土嚢袋の材質は、耐候性の観点からも合成樹脂製が好適である。合成樹脂のなかでもとりわけポリプロピレン製の場合、充填材となる土砂や周囲の土壌が酸性であっても劣化がほとんどおきない。さらに、当該合成樹脂にカーボンブラックを含有させると、紫外線に対する対抗性が向上する。
【００２７】
また当該合成樹脂には、カーボンブラックの他にも、耐候性を付与するために、様々な耐候安定剤を添加することが可能である。耐候安定剤に一般的に用いられるのはヒンダートアミン系などが挙げられるが、本発明はあらゆる耐候安定剤も適用可能である。
【００２８】
当該土嚢袋は充填材を充填して土嚢として用いられる。充填材としては、土砂、砕石、砂利、浚渫土、汚泥、吸水性ポリマーなど様々なものが挙げられるが、あらゆるものに適用可能である。
【実施例】
【００２９】
以下に実施例、比較例を挙げて説明するが、本発明はこれらに限定されるものではない。
【００３０】
実施例１の土嚢袋に用いられた織布は、縦糸の断面が円形で横糸の断面が長方形であり、縦糸と横糸の長径の比が１：２である糸を綾織りにした織布である。そして実施例１の綾織りの方法は、横糸が５本の縦糸の下を通り、横糸を縦糸と交差させ、横糸が１本の縦糸の上を通り、横糸と縦糸を交差させる、といった工程を繰り返した方法である。当該織布の材質は、カーボンブラックを含有したポリプロピレンである。
【００３１】
比較例１の土嚢袋に用いられた織布は、縦糸と横糸の断面が共に長方形であり、縦糸と横糸の長径の比が１：１である糸を平織りにした織布である。当該織布の材質は、カーボンブラックを含有したポリプロピレンである。
【００３２】
表１に実施例１と比較例１の土嚢袋に用いる織布の特性を示した。
【００３３】
表１
0005763412.tif 000002
【００３４】
実施例１、比較例１の織布を用いて製造された大型土嚢袋（直径１．１ｍ、高さ１．１ｍ）より試験片（３．５ｃｍ  ｘ  ４．５ｃｍ）を作製した。当該試験片を用いて、ＪＩＳ  Ａ１２１８（２０１０年版）に準拠した透水性試験を行い、当該試験片の透水係数を算出した。試験結果は表２に示した。
【００３５】
実施例１、比較例１の引張強度について評価した。
実施例１、比較例１の織布を用いて製造された大型土嚢袋（直径１．１ｍ、高さ１．１ｍ）より、土嚢の縦方向に長い試験片（３００ｍｍ  ｘ  ５０ｍｍ）をそれぞれ３枚ずつ作製した。
引張強度の試験方法は、ＪＩＳ  Ｌ１０９６（２０１０年版）の８．１４に準拠した。
試験条件は、以下の通りである。
引張方法：Ａ法（ラベルストリップ法）
試験速度：  ３００ｍｍ／ｍｉｎ
つかみ間隔：  ２００ｍｍ
３枚の試験片について引張試験を行い、平均値を算出した。
試験結果は表２に示した。
【００３６】
実施例１、比較例１の耐候性について評価した。
実施例１、比較例１の織布を用いて製造された大型土嚢袋（直径１．１ｍ、高さ１．１ｍ）より、土嚢の縦方向に長い試験片（３００ｍｍ  ｘ  ５０ｍｍ）をそれぞれ３枚ずつ作製した。
試験片の耐候性試験機による処理についてはＪＩＳ  Ｌ１０９６（２０１０年版）の８．２８に準拠した。
試験条件は、以下の通りである。
試験機：ＪＩＳ  Ｂ７７５３（２０１０年版）（サンシャインカーボンアーク灯式耐光性及び耐候性試験機）に規定する試験機
ブラックパネル温度：  ６３±３℃
噴霧時間：１２０分ごとに１８分
暴露時間：３００時間及び９００時間
上記処理後の試験片を、ＪＩＳ  Ｌ１０９６（２０１０年版）の８．１４に準拠した方法により引張試験を行い、引張強度を測定して耐候性を評価した。
試験条件は、以下の通りである。
引張方法：Ａ法（ラベルストリップ法）
試験速度：  ３００ｍｍ／ｍｉｎ
つかみ間隔：  ２００ｍｍ
３枚の試験片について試験を行い、平均値を算出した。
試験結果は表２に示した。
【００３７】
表２
0005763412.tif 000003
【産業上の利用可能性】
【００３８】
本発明の土嚢及び土嚢袋を利用することで、高含水の充填材を土嚢袋の充填材として使用しても速やかに充填材中の水を排出でき、より安定な土嚢構造物を提供することが出来る。
【符号の説明】
【００３９】
１    縦糸
２    横糸
【図１】
0005763412.tif 000004
【図２】
0005763412.tif 000005